한편 , 폴리프로필렌 을 건식 방법 을 사용 하 여 일축 연신 하 여 , 융점 이 165 ℃ 이 고 , 일 측 의 너비 가 200 mm 인 미세 다공성 구조 의 분리 막 을 제조 한 후 , 이 를 양극 과 음극 사이 에 개재 하 여 전극 조립 체 를 제조 하 고 , 상기 전극 조립 체 를 파 우치 형 전지 케이스 에 내장 한 후 , 1 . 5 M LiPF 6 카보 네이트 계 용액 전해액 을 주입 하 여 전지 를 완성 하 였 다 .